(57)【要約】【課題】  より高精度にかつより簡易に屈折率が所定パターンで変化するナノ構造体をナノ光ファイバーの表面に形成する。【解決手段】  レーザー光を分光して得られた＋１次の回折光Ｌ１及び−１次の回折光Ｌ２をそれぞれ、ナノ光ファイバー２０の所定領域に導いて集光し、所定領域に光の干渉縞Ｉを生成する。そして、ナノ光ファイバー２０の所定領域に集光された光を、ナノ光ファイバー２０のレンズ効果によりさらに集光して、ナノ光ファイバー２０に凹部を形成する。【選択図】  図１
2014016457.tif 000002
【特許請求の範囲】
【請求項１】
レーザー光源からレーザー光を射出することと、
前記レーザー光を分光素子で回折して、＋１次の回折光及び−１次の回折光を抽出することと、
前記抽出された＋１次の回折光及び−１次の回折光を、それぞれ第１光学系及び第２光学系を介してナノ光ファイバーの所定領域に導いて集光し、該所定領域に光の干渉縞を生成することと、
前記ナノ光ファイバーの所定領域に集光された光を、前記ナノ光ファイバーのレンズ効果によりさらに集光して、前記ナノ光ファイバーに凹部を形成することとを含む
ナノファイバーフォトニック結晶の製造方法。
【請求項２】
前記凹部が、ナノ光ファイバーの光照射側とは反対側の面に形成される
請求項１に記載のナノファイバーフォトニック結晶の製造方法。
【請求項３】
前記ナノ光ファイバーの延在方向に沿って、前記ナノ光ファイバーの所定領域に光の干渉縞を生成して、複数の前記凹部を形成する
請求項１又は２に記載のナノファイバーフォトニック結晶の製造方法。
【請求項４】
前記レーザー光が、パルスレーザー光である
請求項１〜３のいずれかい一項に記載のナノファイバーフォトニック結晶の製造方法。
【請求項５】
前記レーザー光源が、フェムト秒パルスレーザーである
請求項１〜４のいずれか一項に記載のナノファイバーフォトニック結晶の製造方法。
【請求項６】
前記分光素子が、位相マスクである
請求項１〜５のいずれか一項に記載のナノファイバーフォトニック結晶の製造方法。
【請求項７】
前記第１光学系及び前記第２光学系がともに、反射ミラーで構成される
請求項１〜６のいずれか一項に記載のナノファイバーフォトニック結晶の製造方法。
【請求項８】
前記ナノ光ファイバーの所定領域の径が、該所定領域を伝搬する光の波長以下の値である
請求項１〜７のいずれか一項に記載のナノファイバーフォトニック結晶の製造方法。
【請求項９】
レーザー光源と、
前記レーザー光源から射出されたレーザー光をナノ光ファイバーの所定領域に集光する集光レンズと、
前記ナノ光ファイバーの所定領域及び前記集光レンズ間に設けられ、前記集光レンズを介して入射されたレーザー光を回折して、＋１次の回折光及び−１次の回折光を抽出する分光素子と、
前記ナノ光ファイバーの所定領域及び前記分光素子間に設けられ、前記分光素子で抽出された＋１次の回折光を前記ナノ光ファイバーの所定領域に導く第１光学系と、
前記ナノ光ファイバーの所定領域及び前記分光素子間に設けられ、前記分光素子で抽出された−１次の回折光を前記ナノ光ファイバーの所定領域に導く第２光学系とを備える
ナノファイバーフォトニック結晶の製造装置。
【請求項１０】
さらに、前記ナノ光ファイバーの所定領域及び前記位相マスク間の領域において、前記ナノ光ファイバーの所定領域の真上に設けられ、かつ、前記位相マスクで前記レーザー光を回折した際に生成される０次の回折光が前記ナノ光ファイバーの所定領域の照射されることを防止するような位置に設けられた遮蔽板を備える
請求項９に記載のナノファイバーフォトニック結晶の製造装置。
【発明の詳細な説明】
【技術分野】
【０００１】
本発明は、数ミクロンオーダーからサブミクロンオーダーの範囲の径を有する光ファイバー（以下、ナノ光ファイバーという）を用いたフォトニック結晶の製造方法及び製造装置に関する。
【背景技術】
【０００２】
従来、屈折率が周期的に変化するナノサイズの構造体（以下、ナノ構造体という）を設けて所定の機能を発現させるフォトニック結晶の製造方法が種々提案されている。例えば、電子ビーム描画技術及びリソグラフィ技術を組み合わせた手法や集束イオンビーム（ＦＩＢ）加工法などの手法が、フォトニック結晶の製造方法として、一般に知られている（例えば、非特許文献１、非特許文献２参照）。
【０００３】
非特許文献１では、シリコン基板に一次元のフォトニック結晶ナノビーム共振器の作製する技術が提案されている。また、非特許文献２には、シリカ等の誘電体からなるナノ光ファイバーの表面に、ＦＩＢ加工法を用いて、ファイバーブラッググーティング（ＦＢＧ）を形成する技術が提案されている。
【先行技術文献】
【非特許文献】
【０００４】
【非特許文献１】P. B. Deotare, M. W. McCutcheon, I. W. Frank, M. Khan, M. Loncar：“High quality factor photonic crystal nanobeam cavities”, Applied Physics Letters, Vol.94, 121106, 2009
【非特許文献２】K. P. Nayak, Fam Le Kien, Y.Kawai, K.Hakuta, K. Nakajima, H. T. Miyazaki, Y. Sugimoto：“Cavity formation on an optical nanofiber using focused ion beam milling technique”, OPTICS EXPRESS, Vol.19, pp.14040-14050, 2011
【発明の概要】
【発明が解決しようとする課題】
【０００５】
上述のように、従来、フォトニック結晶の製造方法が種々提案されている。しかしながら、特に、シリカ等の誘電体からなるナノ光ファイバー等を用いたフォトニック結晶（以下、ナノファイバーフォトニック結晶という）の分野では、ナノ光ファイバーの表面に、より高精度にかつより簡易に、屈折率が所定パターンで変化するナノ構造体を形成することができる技術の開発が求められている。
【０００６】
本発明は、上記要望に応えるためになされたものであり、本発明の目的は、より高精度にかつより簡易にナノ構造体をナノ光ファイバーの表面に形成することができるナノファイバーフォトニック結晶の製造方法及び製造装置を提供することである。
【課題を解決するための手段】
【０００７】
上記課題を解決するために、本発明のナノファイバーフォトニック結晶の製造方法は、次の手順で行われる。まず、レーザー光源からレーザー光を射出する。次いで、レーザー光を分光素子で回折して、＋１次の回折光及び−１次の回折光を抽出する。次いで、抽出された＋１次の回折光及び−１次の回折光を、それぞれ第１光学系及び第２光学系を介してナノ光ファイバーの所定領域に導いて集光し、所定領域に光の干渉縞を生成する。そして、ナノ光ファイバーの所定領域に集光された光を、ナノ光ファイバーのレンズ効果によりさらに集光して、ナノ光ファイバーに凹部を形成する。
【０００８】
また、本発明のナノファイバーフォトニック結晶の製造装置は、レーザー光源と、集光レンズと、分光素子と、第１光学系と、第２光学系とを備える構成とし、各部の機能及び構成を次のようにする。集光レンズは、レーザー光源から射出されたレーザー光をナノ光ファイバーの所定領域に集光する。分光素子は、ナノ光ファイバーの所定領域及び集光レンズ間に設けられ、集光レンズを介して入射されたレーザー光を回折して、＋１次の回折光及び−１次の回折光を抽出する。第１光学系は、ナノ光ファイバーの所定領域及び分光素子間に設けられ、分光素子で抽出された＋１次の回折光をナノ光ファイバーの所定領域に導く。そして、第２光学系は、ナノ光ファイバーの所定領域及び分光素子間に設けられ、分光素子で抽出された−１次の回折光を前記ナノ光ファイバーの所定領域に導く。
【発明の効果】
【０００９】
上述のように、本発明のナノファイバーフォトニック結晶の製造方法及び製造装置では、レーザー光を回折（分光）して得られた＋１次の回折光及び−１次の回折光を、それぞれ第１光学系及び第２光学系を介してナノ光ファイバーの所定領域に導き集光する。そして、本発明では、ナノ光ファイバーの所定領域に集光された光を、ナノ光ファイバーのレンズ効果によりさらに集光することにより、ナノ光ファイバーの表面の一部に凹部を形成する。
【００１０】
このような本発明のナノファイバーフォトニック結晶の製造方法及び製造装置によれば、より高精度にかつより簡易に、屈折率が所定パターンで変化するナノ構造体をナノ光ファイバーの表面に形成することができる。
【図面の簡単な説明】
【００１１】
【図１】本発明の一実施形態に係るナノファイバーフォトニック結晶の製造装置の概略構成図である。
【図２】本発明の一実施形態に係るナノファイバーフォトニック結晶の製造方法の手順を示すフローチャートである。
【図３】実施例で作製したナノファイバーフォトニック結晶のＳＥＭ（Scanning Electron Microscopy）写真である。
【図４】実施例で作製したナノファイバーフォトニック結晶の光透過特性を示す図である。
【図５】比較例におけるナノファイバーフォトニック結晶の作製手法及び製造装置を示す図である。
【図６】比較例で作製したナノファイバーフォトニック結晶のＳＥＭ写真である。
【発明を実施するための形態】
【００１２】
以下に、本発明の一実施形態に係るナノファイバーフォトニック結晶の製造手法及び製造装置の一例を、図面を参照しながら説明する。しかしながら、本発明は、以下に示す例に限定されない。
【００１３】
［ナノファイバーフォトニック結晶の製造装置］
まず、本発明の一実施形態に係るナノファイバーフォトニック結晶の製造装置を、図１を参照しながら説明する。なお、図１は、本実施形態のナノファイバーフォトニック結晶の製造装置（以下では、フォトニック結晶製造装置という）の概略構成図であり、図１には、ナノファイバーフォトニック結晶の作製時におけるパルスレーザー光の照射動作の様子も示す。
【００１４】
フォトニック結晶製造装置１０は、図１に示すように、光源部１１と、集光レンズ部１２と、回折分光部１３と、第１光学系１４と、第２光学系１５と、０次光遮蔽板１６（遮蔽板）とを備える。各部の構成及び機能、並びに、各部間の配置関係は、次の通りである。
【００１５】
光源部１１は、レーザー光源１１ａと、該レーザー光源１１ａの位置調整のために設けられたマイクロメータ１１ｂとを有する。
【００１６】
レーザー光源１１ａは、例えばフェムト秒パルスレーザーで構成される。なお、レーザー光源１１ａとしては、フェムト秒パルスレーザーに限定されず、後述のナノ光ファイバー２０の極細部２１に微小凹部列（屈折率が所定パターンで変化するナノ構造体）を形成することができるレーザーであれば、任意のレーザーを用いることができる。また、レーザー光源１１ａの波長は、例えば、必要とする微小凹部列のピッチ等の条件を考慮して適宜選択される。
【００１７】
集光レンズ部１２は、集光レンズ１２ａと、該集光レンズ１２ａをその光入射面内（光出射面内）において回転可能に保持する回転マウント１２ｂとを有する。集光レンズ１２ａは、レーザー光源１１ａの光射出側の位置に設けられ、レーザー光源１１ａから射出されたパルスレーザー光を集光する。
【００１８】
なお、本実施形態では、集光レンズ１２ａとして、シリンドリカルレンズを用いる。そして、集光レンズ１２ａでは、入射されたパルスレーザー光に対して、後述の位相マスク１３ａの凹凸パターン（グレーティング）の周期方向と直交する方向の光幅が狭くなるように集光する。また、本実施形態では、レーザー光源１１ａから射出されたパルスレーザー光が、該装置内にセットされた後述のナノ光ファイバー２０の極細部２１の所定領域（図１に示す例では中央領域）に焦点が合うように、集光レンズ１２ａの曲率等の光学パラメータ、並びに、集光レンズ１２ａ及び極細部２１間の距離が設定される。
【００１９】
回折分光部１３は、位相マスク１３ａ（分光素子）と、該位相マスク１３ａを保持する保持ブロック部１３ｂとを有する。
【００２０】
位相マスク１３ａは、集光レンズ１２ａの光出射側の位置に設けられ、集光レンズ１２ａを介して入射された光Ｌ（パルスレーザー光）を回折して、光Ｌを、主に、０次の回折光Ｌ０、＋１次の回折光Ｌ１、及び、−１次の回折光Ｌ２に分光する。なお、位相マスク１３ａの光出射面には、所定ピッチの凹凸パターン（グレーティング）が形成されており、この凹凸パターンにより、入射された光Ｌが回折され、０次の回折光Ｌ０、＋１次の回折光Ｌ１、及び、−１次の回折光Ｌ２に分光される。
【００２１】
位相マスク１３ａの凹凸パターン（グレーティング）のピッチｄは、後述のナノ光ファイバー２０の極細部２１に形成する微小凹部列のピッチ（ｄ／２：干渉縞Ｉのピッチ）に応じて適宜設定される。なお、位相マスク１３ａの凹凸パターンのピッチｄを小さくすれば、ナノ光ファイバー２０に形成される微小凹部列のピッチ（ｄ／２）も小さくすることができるが、その下限は、原理上、入射光の波長で制限される。それゆえ、実際には、必要とする微小凹部列のピッチに応じて、レーザー光源１１ａの波長及び位相マスク１３ａの凹凸パターンのピッチｄの両方を適宜選択する。
【００２２】
第１光学系１４は、第１反射ミラー１４ａと、該第１反射ミラー１４ａを保持する第１ミラー保持部材１４ｂとを有する。また、第１光学系１４は、第１ミラー保持部材１４ｂに取り付けられた、マイクロメータ１４ｃ及びピコモーター１４ｄを有する。なお、マイクロメータ１４ｃ及びピコモーター１４ｄは、第１反射ミラー１４ａの位置及び角度を調整するために設けられる。
【００２３】
第１光学系１４は、位相マスク１３ａとナノ光ファイバー２０との間の領域に設けられ、かつ、位相マスク１３ａから射出された＋１次の回折光Ｌ１の光路上に設けられる。また、この際、第１反射ミラー１４ａは、第１反射ミラー１４ａで反射された＋１次の回折光Ｌ１が、後述のナノ光ファイバー２０の極細部２１の所定領域に照射されるような位置に配置される。
【００２４】
第２光学系１５は、第２反射ミラー１５ａと、該第２反射ミラー１５ａを保持する第２ミラー保持部材１５ｂとを有する。また、第２光学系１５は、第２ミラー保持部材１５ｂに取り付けられた、マイクロメータ１５ｃ及びピコモーター１５ｄを有する。なお、マイクロメータ１５ｃ及びピコモーター１５ｄは、第２反射ミラー１５ａの位置及び角度を調整するために設けられる。
【００２５】
第２光学系１５は、位相マスク１３ａとナノ光ファイバー２０との間の領域に設けられ、かつ、位相マスク１３ａから射出された−１次の回折光Ｌ２の光路上に設けられる。また、この際、第２反射ミラー１５ａは、第２反射ミラー１５ａで反射された−１次の回折光Ｌ２が、後述のナノ光ファイバー２０の極細部２１の所定領域に照射されるような位置に配置される。
【００２６】
０次光遮蔽板１６は、位相マスク１３ａとナノ光ファイバー２０との間の領域に設けられ、かつ、位相マスク１３ａから射出された０次の回折光Ｌ０の光路上に設けられる。これにより、０次の回折光Ｌ０が後述のナノ光ファイバー２０の極細部２１の所定領域に照射されることを防止する。
【００２７】
また、０次光遮蔽板１６は、後述のナノ光ファイバー２０の極細部２１の真上に配置される。０次光遮蔽板１６をこのような位置に配置することにより、後述のナノ光ファイバー２０の極細部２１にナノ構造体（微小凹部列）を形成した際に極細部２１から飛散する被加工物質が位相マスク１３ａの凹凸パターン面に付着することを抑制することができる。すなわち、本実施形態では、０次光遮蔽板１６により、ナノファイバーフォトニック結晶の作製時に発生し得る位相マスク１３ａの汚れを抑制することができる。
【００２８】
なお、本実施形態のフォトニック結晶製造装置１０は、図１に示すように、位相マスク１３ａがナノ光ファイバー２０から十分離して配置される構成である。それゆえ、本実施形態のフォトニック結晶製造装置１０では、０次光遮蔽板１６を設けなくても、極細部２１から飛散する被加工物質が位相マスク１３ａの凹凸パターン面に付着することを十分抑制することができる。
【００２９】
本発明のフォトニック結晶製造装置の構成は、図１に示す例に限定されない。位相マスク１３ａから射出された＋１次の回折光Ｌ１及び−１次の回折光Ｌ２を、それぞれ、後述のナノ光ファイバー２０の極細部２１の所定領域に導き、該所定領域で干渉縞Ｉを発生させることができる構成であれば任意の構成のフォトニック結晶製造装置を用いることができる。例えば、本実施形態では、回折光を後述のナノ光ファイバー２０の極細部２１の所定領域に導く光学系を実質、反射ミラーのみで構成する例を説明したが、本発明はこれに限定されない。反射ミラーだけでなく、必要に応じて他の光学素子（例えば、レンズ等）を各光学系内に設けてもよい。
【００３０】
［ナノ光ファイバーの構成］
次に、本実施形態のナノファイバーフォトニック結晶の作製に用いられるナノ光ファイバー２０について説明する。
【００３１】
ナノ光ファイバー２０は、図１に示すように、極細部２１と、その両端にそれぞれ設けられた接続部２２と、各接続部２２の極細部２１側とは反対側の端部に設けられた光ファイバー部２３とを備える。ナノ光ファイバー２０の各部は、断面が円形状であり、例えば石英等の光透過性に優れた材料で形成される。このような構成のナノ光ファイバー２０は、従来の通信システムで用いられるコア及びクラッドを有する通信用光ファイバーの一部（極細部２１に対応する領域）を加熱延伸して作製することができる。
【００３２】
なお、ナノ光ファイバー２０において、接続部２２内のコアカットオフの径以下になる領域では、伝搬光に対して光ファイバーのコアとクラッドとの区別は実質無くなり、コアのみの状態と同等になる。それゆえ、極細部２１は、実質、コアのみの状態となる。この場合、極細部２１では、その周囲の領域（自由空間）がクラッドの役割を果たす。
【００３３】
極細部２１は、その径が数ミクロンオーダーからサブミクロンオーダーの範囲のサイズに設定された光導波路である。例えば、本実施形態で作製されたナノファイバーフォトニック結晶を後述するファイバーモード単一光子発生素子として用いる場合には、極細部２１の径は、極細部２１を伝搬する光の波長程度以下の径に設定される。この場合、極細部２１では、伝搬光は、近接場光として伝搬し、該伝搬光の一部が周囲の領域（自由空間）にしみ出した状態で伝搬する。
【００３４】
接続部２２は、所定方向に延在した光導波路であり、その径は極細部２１から光ファイバー部２３に向かって連続的に大きくなる。すなわち、接続部２２は、その径が極細部２１から光ファイバー部２３に向かってテーパー状に広がる光導波路である。
【００３５】
光ファイバー部２３は、図１には示さないが、従来の通信用光ファイバーと同様に、コアと、その周囲に設けられたクラッドとで構成される。また、光ファイバー部２３の径も、従来の通信用光ファイバーの径と同様のサイズにすることができる。それゆえ、光ファイバー部２３は外部の光ファイバー網（情報通信網）に、直接、接続することができる。すなわち、本実施形態で作製されたナノファイバーフォトニック結晶では、極細部２１を伝搬する光を、光ファイバーの伝搬モードで、直接、外部の光ファイバー網（情報通信網）に射出することができる。
【００３６】
なお、ナノ光ファイバー２０の構成は、図１に示す構成に限定されず、例えば、クラッドの周囲に、加工性に優れた例えばポリマー等の材料からなるコーティング層を形成してもよい。また、本実施形態では、延在方向に沿って径が連続的に変化するナノ光ファイバー２０を用いる例を説明したが、本発明はこれに限定されず、数ミクロンオーダーからサブミクロンオーダーの径を有し、該径が延在方向に沿って均一であるナノ光ファイバーを用いてもよい。
【００３７】
［ナノファイバーフォトニック結晶の作製方法］
次に、図１及び２を参照しながら、本実施形態におけるナノファイバーフォトニック結晶の作製手法（フォトニック結晶製造装置１０の動作）について説明する。なお、図２は、本実施形態におけるナノファイバーフォトニック結晶の作製手法の手順を示すフローチャートである。
【００３８】
まず、通信用光ファイバーの一部（極細部２１に対応する領域）を加熱延伸して作製されたナノ光ファイバー２０を、フォトニック結晶製造装置１０にセットする（ステップＳ１）。この際、図１に示すように、ナノ光ファイバー２０の延在方向が、位相マスク１３ａの凹凸パターン（グレーティング）の周期方向と一致するように、ナノ光ファイバー２０を、フォトニック結晶製造装置１０にセットする。
【００３９】
次いで、レーザー光源１１ａから所定の波長、パルス幅及び照射エネルギーを有するパルスレーザー光を射出する（ステップＳ２）。そして、集光レンズ１２ａは、レーザー光源１１ａから射出された光を一方向（位相マスク１３ａの凹凸パターンの周期方向と直交する方向）に集光する。この際、集光レンズ１２ａは、装置内にセットされたナノ光ファイバー２０の極細部２１の所定領域に焦点が合うように、レーザー光源１１ａから射出された光を集光する。
【００４０】
次いで、位相マスク１３ａは、レーザー光源１１ａから集光レンズ１２ａを介して入射されたパルスレーザー光（図１中の光Ｌ）を回折して、０次の回折光Ｌ０、＋１次の回折光Ｌ１、及び、−１次の回折光Ｌ２に分光し、各回折光を射出（抽出）する（ステップＳ３）。この際、位相マスク１３ａからは、その光出射面（凹凸パターン面）に直交する方向に対して、所定の角度で斜め方向に、＋１次の回折光Ｌ１が射出される。また、この際、位相マスク１３ａから、その光出射面（凹凸パターン面）に直交する方向に対して、＋１次の回折光Ｌ１の出射角と対称的な角度で、−１次の回折光Ｌ２が射出される。
【００４１】
次いで、フォトニック結晶製造装置１０の各光学系は、対応する位相マスク１３ａから射出された回折光を被加工物であるナノ光ファイバー２０の極細部２１の所定領域に導く。具体的には、第１光学系１４の第１反射ミラー１４ａは、位相マスク１３ａから射出された＋１次の回折光Ｌ１を反射して、該反射した＋１次の回折光Ｌ１をナノ光ファイバー２０の極細部２１の所定領域に導く。また、第２光学系１５の第２反射ミラー１５ａは、位相マスク１３ａから射出された−１次の回折光Ｌ２を反射して、該反射した−１次の回折光Ｌ２をナノ光ファイバー２０の極細部２１の所定領域に導く。
【００４２】
この結果、＋１次の回折光Ｌ１及び−１次の回折光Ｌ２が、ナノ光ファイバー２０の極細部２１の所定領域に集光され、これにより、両者が互いに重なり合い、極細部２１の所定領域には、極細部２１の延在方向に沿って干渉縞Ｉが発生する（ステップＳ４）。なお、この際、干渉縞Ｉは、位相マスク１３ａの凹凸パターンのピッチｄの１／２のピッチで形成される。
【００４３】
また、この際、ナノ光ファイバー２０に照射される集光ビームの径（約３０μｍ程度）は、通常、極細部２１の径に対して十分大きいので、ナノ光ファイバー２０の極細部２１は、入射光（干渉縞Ｉ）に対して円柱レンズとして作用する。その結果、ナノ光ファイバー２０の極細部２１に入射された光（干渉縞Ｉ）は、極細部２１の裏面（極細部２１の光入射面とは反対側の面）にさらに強く集光される。
【００４４】
この場合、ナノ光ファイバー２０の極細部２１の裏面のスポット領域（干渉縞Ｉ中の光の照射強度が高くなる領域）では、パルスレーザー光の強度が非常に高くなり、多光子吸収が発生する。そして、この多光子吸収作用により、ナノ光ファイバー２０の極細部２１の裏面のスポット領域にはアブレーションが発生し、微小凹部（凹部：微小穴）が形成される（後述の図３Ａ及び３Ｂ参照）。すなわち、本実施形態では、ナノ光ファイバー２０のレンズ効果により多光子吸収作用を増強することにより、複数の微小凹部が、ナノ光ファイバー２０の極細部２１の延在方向に沿って、干渉縞Ｉのピッチに対応する間隔で極細部２１の裏面に同時に形成される（ステップＳ５）。
【００４５】
なお、本実施形態では、位相マスク１３ａの凹凸パターン（グレーティング）のピッチを均一にするので、ステップＳ５では、複数の微小凹部がナノ光ファイバー２０の極細部２１の延在方向に沿って等間隔で形成される。また、この際、形成される微小凹部の開口サイズは、照射されるパルスレーザー光の強度により調整することができる。
【００４６】
本実施形態では、上述のようにして、ナノ光ファイバー２０の極細部２１の延在方向に沿って、一次元の微小凹部列（微小穴列）を形成して、ナノファイバーフォトニック結晶を作製する。
【００４７】
なお、本実施形態では、一次元の微小凹部列（ナノ構造体）を形成するために、ナノ光ファイバー２０の延在方向が位相マスク１３ａの凹凸パターンの周期方向（干渉縞Ｉの周期方向）と一致するように、ナノ光ファイバー２０をフォトニック結晶製造装置１０にセットしたが、本発明はこれに限定されない。例えば、ナノ光ファイバー２０の延在方向が位相マスク１３ａの凹凸パターンの周期方向と直交するように、ナノ光ファイバー２０をフォトニック結晶製造装置１０にセットして、ナノ光ファイバー２０に一つの微小凹部からなるナノ構造体を形成するようにしてもよい。
【００４８】
また、本実施形態では、位相マスク１３ａの凹凸パターン（グレーティング）のピッチを均一にして、複数の微小凹部を等間隔で形成する例を説明したが、本発明はこれに限定されない。例えば用途等に応じて、位相マスク１３ａの凹凸パターンのピッチを不均一にして、ピッチが不均一の微小凹部列を形成してもよい。
【００４９】
［実施例］
次に、上記実施形態のフォトニック結晶製造装置１０を用いて実際に作製したナノファイバーフォトニック結晶（実施例）の特性について説明する。
【００５０】
実施例では、極細部２１の径が約６００ｎｍのナノ光ファイバー２０を用意し、その極細部２１に、ナノ構造体として一次元の微小凹部列（微小穴列）を形成した。なお、実施例では、レーザー光源１１ａとしてフェムト秒パルスレーザーを用い、パルスレーザー光の波長は４００ｎｍとし、パルス幅は１００ｆｓとし、そして、照射エネルギーは６００μＪとした。また、この例では、パルスレーザー光の照射回数は１回とした。
【００５１】
図３Ａ及び３Ｂに、実施例で作製したナノファイバーフォトニック結晶の裏面（光照射側とは反対側の表面）のＳＥＭ写真を示す。なお、図３Ｂは、図３Ａ中のナノファイバーフォトニック結晶の一部を拡大した写真である。また、図３Ａ及び３Ｂでは、ナノファイバーフォトニック結晶２４の極細部２１の一部の領域のみを示す。
【００５２】
図３Ａ及び３Ｂから明らかなように、実施例で作製されたナノファイバーフォトニック結晶２４では、開口形状が円形である複数の微小凹部２５からなる一次元の微小凹部列が、ナノ光ファイバー２０の極細部２１の延在方向に沿って形成されていることが分かる。特に、各微小凹部２５が、非常に精度良く、均一な開口サイズ及びピッチで形成されていることが分かる。すなわち、上述した本実施形態の製造手法及びフォトニック結晶製造装置１０によれば、ナノ光ファイバー２０に、複数の微小凹部２５からなる一次元のナノ構造体を高精度で加工できることが分かる。
【００５３】
また、実施例では、ナノファイバーフォトニック結晶２４の光透過特性を調べた。具体的には、ナノファイバーフォトニック結晶２４（ナノ光ファイバー２０）の一方の端部から光を入射して、ナノファイバーフォトニック結晶２４の他方の端部から取り出される光のスペクトルを測定した。図４に、その測定結果を示す。
【００５４】
図４は、実施例で作製したナノファイバーフォトニック結晶２４のスペクトル特性であり、該特性の横軸は波長であり、縦軸は光透過率である。なお、図４中の特性３０は、ナノファイバーフォトニック結晶２４の一方の端部から入射した光のスペクトル特性（入射光スペクトル）である。また、図４中の特性３１は、ナノファイバーフォトニック結晶２４の他方の端部から取り出した光のスペクトル特性（透過光スペクトル）である。
【００５５】
図４に示す測定結果から明らかなように、透過光スペクトル（特性３１）では、約８２０ｎｍ〜８５０ｎｍの波長範囲で、透過率が約０になっており、実施例のナノファイバーフォトニック結晶２４では、約８２０ｎｍ〜８５０ｎｍの波長の光が透過しないことが分かる。すなわち、実施例で作製した、複数の微小凹部２５からなる一次元の微小凹部列（ナノ構造体）が、約８２０ｎｍ〜８５０ｎｍの波長の光に対して反射鏡として作用していることが分かる。このことから、実施例では、一次元のナノファイバーフォトニック結晶２４が実現されていることが分かる。
【００５６】
なお、図４に示す透過光スペクトル（特性３１）の減衰波長領域（約８２０ｎｍ〜８５０ｎｍ）の中心周波数は、位相マスク１３ａの凹凸パターンのピッチ及び／又はナノ光ファイバー２０の極細部２１の太さにより調整することができる。さらに、図４に示す透過光スペクトルの減衰波長領域の帯域幅や減衰量等は、微小凹部２５の個数（微小凹部列の形成領域）により調整することができる。
【００５７】
［比較例］
ここで、さらに上記実施例で作製したナノファイバーフォトニック結晶２４と比較するため、上記実施例とは異なる手法で作製したナノファイバーフォトニック結晶（比較例）について説明する。
【００５８】
まず、図５を参照しながら、比較例におけるナノファイバーフォトニック結晶の作製手法を説明する。図５は、比較例のフォトニック結晶製造装置４０の概略構成図であり、図５には、ナノファイバーフォトニック結晶の作製時におけるパルスレーザー光の照射動作の様子も示す。
【００５９】
なお、図５に示す比較例のフォトニック結晶製造装置４０において、図１に示す上記実施形態のフォトニック結晶製造装置１０の構成と同じ構成には、同じ符号を付して示す。また、図５では、説明を簡略化するため、フォトニック結晶製造装置４０を構成する各光学素子の保持部材の図示は省略する。さらに、比較例では、ナノ光ファイバー５０として、クラッドの表面にポリマーがコーティングされたナノ光ファイバーを用いた。
【００６０】
図５と図１との比較から明らかなように、比較例のフォトニック結晶製造装置４０の構成は、上記実施形態のフォトニック結晶製造装置１０において、第１光学系１４、第２光学系１５及び０次光遮蔽板１６を設けない構成とした。また、比較例では、上記実施例と同様に、レーザー光源１１ａとしてフェムト秒パルスレーザーを用いた。また、比較例のフォトニック結晶製造装置４０では、ナノ光ファイバー５０の極細部５１にパルスレーザー光の焦点が合うように、集光レンズ１２ａの例えば曲率等の光学パラメータ、並びに、集光レンズ１２ａ及び極細部５１間の距離を設定した。
【００６１】
比較例のフォトニック結晶製造装置４０では、図５に示すように、位相マスク１３ａの直下に近接して、ナノ光ファイバー５０の極細部５１を配置し、位相マスク１３ａから射出された＋１次の回折光Ｌ１と−１次の回折光Ｌ２とにより、ナノ光ファイバー５０の極細部５１に所定領域に干渉縞を発生させる。そして、ナノ光ファイバー５０の極細部５１のレンズ効果により、干渉縞を、極細部５１の裏面にさらに強く集光する。それゆえ、比較例においても、上記実施例と同様に、ナノ光ファイバー５０の極細部５１の裏面のスポット領域で多光子吸収が発生し、一次元の微小凹部列が形成される。
【００６２】
しかしながら、比較例のフォトニック結晶製造装置４０では、位相マスク１３ａの直下に配置された、ナノ光ファイバー５０の極細部５１にパルスレーザー光の焦点が合うので、該焦点付近に配置される位相マスク１３ａにも、高強度のパルスレーザー光が入射される。この際、位相マスク１３ａもナノ光ファイバー５０と同様に例えば石英等の材料で形成されるので、位相マスク１３ａ内においても多光子吸収が発生する。この場合、照射光の一部が位相マスク１３ａに吸収され、最終的にナノ光ファイバー５０の極細部５１に照射される光の強度が低下する。
【００６３】
なお、本発明者らの検証によれば、焦点（極細部５１）及び位相マスク１３ａ間の距離を短くするほど、位相マスク１３ａでの光の吸収量が大きくなることが分かっている。さらに、本発明者らの検証によれば、レーザー光源１１ａから射出するパルスレーザー光の強度を上げても、その分、位相マスク１３ａでの光の吸収量が増加することが分かっている。すなわち、比較例のフォトニック結晶製造装置４０の構成では、レーザー光源１１ａから射出するパルスレーザー光の強度を上げても、ナノ光ファイバー５０の極細部５１に照射される光の強度を上げることが難しい。
【００６４】
以上の理由から、比較例では、上記実施例のように１回のパルス照射で、ナノ光ファイバー５０の極細部５１に所望サイズの微小凹部を形成することは困難であるので、比較例では、パルスレーザー光の照射回数は１０００回とした。
【００６５】
なお、上記実施形態（実施例）のフォトニック結晶製造装置１０では、図１に示すように、位相マスク１３ａは、パルスレーザー光の焦点位置（ナノ光ファイバー２０の極細部２１）から十分離れた位置に配置されるので、位相マスク１３ａに入射される光Ｌはそれほど絞り込まれた光ではない。それゆえ、位相マスク１３ａに入射される光の強度は高くなく、位相マスク１３ａで吸収される光量が比較例に比べて非常に小さくなるので、効率よく高強度のパルスレーザー光をナノ光ファイバー２０の極細部２１に照射することができる。このことから、上記実施例では、１回のパルス照射で、図３Ａ及び３Ｂに示すように、所望サイズの微小凹部２５を形成することができる。
【００６６】
ここで、図６Ａ及び６Ｂに、比較例のフォトニック結晶製造装置４０を用いて実際に作製したナノファイバーフォトニック結晶５４の裏面（光照射側とは反対側の表面）のＳＥＭ写真を示す。なお、図６Ｂは、図６Ａ中の比較例のナノファイバーフォトニック結晶の一部を拡大した写真である。また、図６Ａ及び６Ｂでは、ナノファイバーフォトニック結晶５４の極細部５１の一部の領域のみを示す。
【００６７】
図６Ａ及び６Ｂに示すように、比較例においても、開口形状が円形である複数の微小凹部５５が、ナノ光ファイバー５０の極細部５１の延在方向に沿って形成されることが分かる。しかしながら、図６Ａ及び６Ｂから明らかなように、比較例では、上記実施例（図３Ａ及び３Ｂ）に比べて、各微小凹部５５の開口サイズが不均一である。さらに、図６Ａから明らかなように、比較例では、隣り合う２つの微小凹部５５が繋がって形成されている領域も存在する。なお、上記実施例では、極細部２１において、隣り合う２つの微小凹部２５が繋がるような領域は観測されなかった。
【００６８】
すなわち、上記比較例と上記実施例との比較からも、上記実施形態のナノファイバーフォトニック結晶の製造手法及び製造装置では、ナノ光ファイバー２０の極細部２１に、より高精度に、一次元の微小凹部列（ナノ構造体）を形成することができることが分かる。
【００６９】
このような効果が得られる理由としては、例えば、次のような理由が考えられる。ナノ光ファイバーの極細部は非常に細いので、パルスレーザー光を照射した際の衝撃により、極細部の位置が少しずれる。また、ナノ光ファイバーの極細部は非常に細いので、ナノ光ファイバーの極細部を同じ位置に保持することも困難である。
【００７０】
それゆえ、上記実施例のように、パルスレーザー光の照射回数が１回で有る場合には、極細部の位置ずれの影響はほとんど無いが、変形例のようにパルスレーザー光の照射回数が増えると、極細部の位置ずれの影響が大きくなる。この場合、ナノ光ファイバーの極細部の裏面のスポット領域（微小凹部の形成位置）毎に、位置ずれ量が不均一になる。その結果、変形例では、各微小凹部５５のサイズが不均一になり、また、極細部５１の一部の領域において、隣り合う２つの微小凹部５５が繋がって形成される。
【００７１】
なお、微小凹部５５は、ナノ光ファイバー５０の軸方向（図６Ａ及び６Ｂでは縦方向）において位置ずれを起こしているが、ナノ光ファイバー５０の直径方向（図６Ａ及び６Ｂでは横方向）においては、ナノ光ファイバー５０の中心に形成されている。これは、微小凹部５５がナノ光ファイバー５０のレンズ効果により形成されたものであることを示しており、ナノ光ファイバー５０の直径方向（横方向）において、レンズ効果により集光される光の焦点が自動的にナノ光ファイバー中心に結ばれ、ナノ光ファイバー５０の直径方向の位置ずれに対して不感となるためである。
【００７２】
[各種効果]
上記実施例と比較例との比較結果から明らかなように、上記実施形態のナノファイバーフォトニック結晶の製造手法及び製造装置では、より高精度に、屈折率が所定パターンで変化するナノ構造体をナノ光ファイバーの表面に形成することができる。また、上記実施形態では、より少ないパルスレーザー光の照射回数でナノ構造体を形成することができる。すなわち、上記実施形態のナノファイバーフォトニック結晶の製造手法及び製造装置では、より高精度にかつより簡易に、屈折率が所定パターンで変化するナノ構造体をナノ光ファイバーの表面に形成することができる。
【００７３】
また、上記実施形態では、ナノ光ファイバーのレンズ効果で発現する多光子吸収の増強作用を用いて、ナノ光ファイバーの表面に微小凹部（ナノ構造体）を形成するので、加工時にナノ光ファイバーに与える熱的な影響を低減することができる。
【００７４】
また、上記実施形態のフォトニック結晶製造装置１０では、位相マスク１３ａを被加工物であるナノ光ファイバー２０（集光位置）から十分離して配置する。それゆえ、位相マスク１３ａにおけるパルスレーザー光の吸収の影響を低減することができ、効率よくナノ光ファイバー２０の表面に微小凹部（ナノ構造体）を形成することができる。
【００７５】
また、本実施形態のフォトニック結晶製造装置１０では、位相マスク１３ａをナノ光ファイバー２０から十分離して配置するだけでなく、位相マスク１３ａと加工領域との間に０次光遮蔽板１６を設ける。それゆえ、微小凹部２５の加工時に極細部２１から飛散する被加工物質が位相マスク１３ａの凹凸パターン面に付着することを抑制することができる。これにより、ナノファイバーフォトニック結晶の作製時における位相マスク１３ａの汚れを抑制することができ、より一層効率よくナノ光ファイバー２０の表面に微小凹部（ナノ構造体）を形成することができる。
【００７６】
さらに、上記実施形態のナノファイバーフォトニック結晶の製造手法では、例えばナノ光ファイバーに形成する微小凹部の個数（微小凹部列の形成領域）や隣り合う微小凹部間の間隔等を制御することにより、様々な光学的機能を発現させることができ、ナノファイバーフォトニック結晶の設計自由度を向上させることができる。
【００７７】
［応用例］
上述した本発明のナノファイバーフォトニック結晶の製造手法及びフォトニック結晶製造装置を用いて作製されたナノファイバーフォトニック結晶は、様々な技術分野に適用することができる。
【００７８】
例えば、本発明の製造手法及び製造装置を用いて作製されたナノファイバーフォトニック結晶において、複数の微小凹部の少なくとも一つに量子発光体（量子ドット）を含む物質を充填（添加）した場合には、ファイバーモード（ファイバーインライン）単一光子発生素子を実現することができる。この場合、ナノファイバーフォトニック結晶から高効率で単一光子を光ファイバーの導波モードで取り出すことができる。なお、「量子発光体」とは、エネルギー準位が離散的な状態となり、単一励起が可能となる状態に置かれた（すなわち、量子的な特性を有する）、例えば、原子、分子、量子ドット（人工原子）等のナノメートルサイズの発光体のことである。
【００７９】
また、上述のように、ナノ光ファイバー上に形成された一次元の微小凹部列は反射器としても作用させることができる（図３及び４参照）。それゆえ、ナノ光ファイバーの極細部に、一対の一次元微小凹部列を互いに所定間隔離して形成し、該一対の一次元微小凹部列の間のナノ光ファイバー上に量子ドットを配置しても、ファイバーモード単一光子発生素子（ナノ光ファイバー共振器）を実現することができる。
【００８０】
また、例えば、本発明の製造手法及び製造装置を用いて作製されたナノファイバーフォトニック結晶において、複数の微小凹部の少なくとも一つに非線形光学物質を充填した場合には、ファイバーインライン非線形光子素子を実現することができる。この場合、ナノファイバーフォトニック結晶は、伝搬光に対して例えば変調作用、位相調整作用、光のスイッチング作用等の各種非線形作用（効果）を発現させることができる。
【００８１】
なお、このような伝搬光に対する非線形効果は、光導波路の断面の面積が小さくなるほど大きくなる。例えば、ナノ光ファイバーの極細部の径は、従来の光通信用ファイバーのそれの数十分の１程度であるので、ナノ光ファイバーの極細部における非線形効果は、従来の光通信用ファイバーのそれの数百倍になる。それゆえ、本発明の製造手法及び製造装置を用いて作製されたナノファイバーフォトニック結晶を用いてファイバーインライン非線形光子素子を構成した場合には、非常に大きな非線形効果を得ることができる。
【００８２】
さらに、例えば、本発明の製造手法及び製造装置を用いて作製されたナノファイバーフォトニック結晶において、複数の微小凹部の少なくとも一つにバイオ関連物質を充填した場合には、バイオセンサーを実現することができる。この場合、バイオ関連物質における光学的な変化（例えば、光増強変化や屈折率変化など）を高感度（分子単位）で検出することができる。
【００８３】
また、本発明の製造手法及び製造装置を用いて、微小凹部列がＦＢＧとなるように、ナノファイバーフォトニック結晶を作製した場合には、高感度の温度センサー等を実現することができる。
【符号の説明】
【００８４】
１０…フォトニック結晶製造装置、１１…光源部、１１ａ…レーザー光源、１２…集光レンズ部、１２ａ…集光レンズ、１３…回折分光部、１３ａ…位相マスク、１４…第１光学系、１４ａ…第１反射ミラー、１５…第２光学系、１５ａ…第２反射ミラー、１６…０次光遮蔽板、２０…ナノ光ファイバー、２１…極細部、２２…接続部、２３…光ファイバー部、２４…ナノファイバーフォトニック結晶、２５…微小凹部
【図２】
2014016457.tif 000003
【図１】
2014016457.tif 000004
【図３】
2014016457.tif 000005
【図４】
2014016457.tif 000006
【図５】
2014016457.tif 000007
【図６】
2014016457.tif 000008